СИСТЕМЫ И СПОСОБЫ ИЗГОТОВЛЕНИЯ И ОБРАБОТКИ СЛИТКОВ СПЛАВОВ

1. Способ изготовления слитка сплава, включающий
помещение гильзы из сплава в тигель установки вакуумно-дугового переплава; и
вакуумно-дуговой переплав электрода из сплава внутрь гильзы из сплава, установленной в тигле, для изготовления слитка сплава, включающего внешний слой, связанный металлургическим соединением с сердцевиной слитка.
2. Способ по п.1, отличающийся тем, что гильза из сплава включает сплав, обладающий более высокой пластичностью, чем сплав, образующий электрод из сплава.
3. Способ по п.1, отличающийся тем, что электрод из сплава включает сплав, выбранный из группы, состоящей из сплава на основе никеля, сплава на основе железа, сплава на основе никеля-железа, и сплава на основе кобальта.
4. Способ по п.1, отличающийся тем, что электрод из сплава включает сплав, выбранный из группы, состоящей из сплава Alloy 718, сплава Alloy 720, сплава Rene 41™, сплава Rene 88™, и сплава Waspaloy.
5. Способ по п.1, отличающийся тем, что гильза из сплава включает сплав на основе никеля.
6. Способ по п.1, отличающийся тем, что дополнительно включает:
горячее формование слитка сплава, отличающееся тем, что горячее формование включает приложение силы к внешнему слою, и отличающееся тем, что эта сила пластически деформирует слиток сплава.
7. Способ по п.6, отличающийся тем, что горячее формование слитка сплава включает ковку слитка сплава комбинированной операцией высадки и протяжки.
8. Способ по п.6, отличающийся тем, что дополнительно включает удаление, по меньшей мере, части внешнего слоя со слитка сплава после горячего формования слитка сплава.
9. Способ по п.6, отличающийся тем, что способ повышает выход годных кованых продуктов из сверхпрочного сплава на основе никеля, изготавливаемых из слитков сверхпрочного сплава на основе никеля.
10. Способ по п.6, отличающийся тем, что способ позволяет получить кованую заготовку из отлитого слитка суперсплава на основе никеля.
11. Способ по п.1, отличающийся тем, что дополнительно включает получение электрода из сплава с помощью операции вакуумно-индукционной плавки.
12. Способ по п.1, отличающийся тем, что дополнительно включает получение электрода из сплава с помощью операции вакуумно-индукционной плавки - электрошлакового переплава.
13. Слиток сплава, изготовленный способом по п.1.
14. Способ обработки слитка сплава, включающий:
приложение силы к слитку сплава для пластического формования слитка сплава,
отличающийся тем, что слиток включает внешний слой, связанный металлургическим соединением с сердцевиной слитка, и
отличающийся тем, что внешний слой включает сплав, обладающий более высокой пластичностью, чем сплав, образующий сердцевину, и отличающийся тем, что внешний слой снижает вероятность поверхностного растрескивания слитка сплава.
15. Способ по п.14, отличающийся тем, что дополнительно включает удаление, по меньшей мере, части внешнего слоя со слитка сплава после формования этого слитка сплава.
16. Способ по п.14, отличающийся тем, что сердцевина слитка включает сплав, выбранный из группы, состоящей из сплава на основе никеля, сплава на основе железа, сплава на основе никеля-железа, и сплава на основе кобальта.
17. Способ по п.14, отличающийся тем, что внутренняя центральная часть слитка включает сплав, выбранный из группы, состоящей из сплава Alloy 718, сплава Alloy 720, сплава Rene 41™, сплава Rene 88™, и сплава Waspaloy.
18. Способ по п.14, отличающийся тем, что сердцевина слитка включает суперсплав на основе никеля, и внешняя зона включает сплав на основе никеля.
19. Способ по п.14, отличающийся тем, что приложение силы к слитку сплава включает ковку слитка сплава комбинированной операцией высадки и протяжки.
20. Способ по п.14, отличающийся тем, что указанный способ повышает выход годных кованых продуктов из сверхпрочного сплава на основе никеля, изготавливаемых из слитков суперсплава на основе никеля.
21. Способ по п.14, отличающийся тем, что способ позволяет получить кованую заготовку из суперсплава на основе никеля из литого слитка суперсплава на основе никеля.
22. Продукт горячего формования, изготовленный из слитка сплава способом по п.14.